(57)【要約】【課題】  本発明は、耐熱性及び力学特性に優れており、外観性に優れた所望形状の成形品を得ることができる架橋ポリオレフィン系樹脂発泡体を提供する。【解決手段】  本発明の架橋ポリオレフィン系樹脂発泡体は、ホモポリプロピレン及びプロピレン−α−オレフィンランダム共重合体からなる群から選ばれた一以上のポリプロピレン系樹脂４０〜８０重量％及びＪＩＳ  Ｋ７１１２に準拠して測定された密度が０．９３０ｇ／ｃｍ3 以上であるポリエチレン系樹脂２０〜６０重量％からなるポリオレフィン系樹脂組成物１００重量部に、エチレン含有量が５〜３０重量％であるエチレン−プロピレンブロック共重合体１〜２０重量部を添加してなるものを架橋発泡させてなる。【選択図】    なし【特許請求の範囲】
【請求項１】
ホモポリプロピレン及びプロピレン−α−オレフィンランダム共重合体からなる群から選
ばれた一以上のポリプロピレン系樹脂４０〜８０重量％及びＪＩＳ  Ｋ７１１２に準拠し
て測定された密度が０．９３０ｇ／ｃｍ3 以上であるポリエチレン系樹脂２０〜６０重量
％からなるポリオレフィン系樹脂組成物１００重量部に、エチレン含有量が５〜３０重量
％であるエチレン−プロピレンブロック共重合体１〜２０重量部を添加してなるものを架
橋発泡させてなることを特徴とする架橋ポリオレフィン系樹脂発泡体。
【請求項２】
ＪＩＳ  Ｋ７２２２に準拠して測定された見掛け密度が０．０３３〜０．０５５ｇ／ｃｍ
3 であり、２３℃にて一軸引張試験を行なった際における破断点伸度が２００〜４００％
で且つ引張強さが１．５０〜２．８０ＭＰａであると共に、１７５℃にて一軸引張試験を
行なった際における破断点伸度が２００〜４００％で且つ引張強さが０．１〜０．２ＭＰ
ａであることを特徴とする請求項１に記載の架橋ポリオレフィン系樹脂発泡体。
【発明の詳細な説明】
【技術分野】
【０００１】
本発明は、伸びや引張強さなどの力学特性に優れた架橋ポリオレフィン系樹脂発泡体に
関する。
【背景技術】
【０００２】
従来から、架橋ポリオレフィン系樹脂発泡体は、優れた柔軟性及び耐熱性を有している
ことから、各種断熱材や雑貨として広く用いられており、最近では車両用内装材としても
用いられている。
【０００３】
そして、架橋ポリオレフィン系樹脂発泡体を車両用内装材として用いるにあたっては、
真空成形やスタンピング成形などの汎用の成形方法を用いて成形されるが、近年、車両の
内装が複雑化してきている。
【０００４】
従って、架橋ポリオレフィン系樹脂発泡体を汎用の成形方法を用いて所望形状に成形す
るにあたり、架橋ポリオレフィン系樹脂発泡体は、大きく延伸或いは圧縮され、その結果
、架橋ポリオレフィン系樹脂発泡体に破れや皺が発生するといった問題点が発生していた
。
【０００５】
そこで、架橋ポリオレフィン系樹脂発泡体の力学特性を改善して架橋ポリオレフィン系
樹脂発泡体に破れや皺が発生するのを防止するために、特許文献１には、結晶化度が６０
〜８０％の範囲内にあるエチレン又はブテンが共重合されたポリプロピレン樹脂、炭素原
子数が４以上のα−オレフィンが共重合されたポリエチレン樹脂、結晶純度が９５％以上
のホモポリプロピレン樹脂を上記ポリプロピレン樹脂及びポリエチレン樹脂に対して１〜
７重量％よりなることを特徴とするポリオレフィン樹脂組成物を発泡させてなる架橋ポリ
オレフィン系樹脂発泡体が提案されている。
【０００６】
しかしながら、上記架橋ポリオレフィン系樹脂発泡体は、高結晶化度を有するポリプロ
ピレン樹脂の添加量が増加するに伴って、発泡体の伸びや柔軟性、特に、常温域での伸び
や柔軟性が著しく低下するために、ポリプロピレン樹脂の添加量には制限があり、架橋ポ
リオレフィン系樹脂発泡体に充分な力学特性を付与することができないといった問題点が
あった。
【０００７】
【特許文献１】特開平１０−４５９７５号公報（特許請求の範囲）
【発明の開示】
【発明が解決しようとする課題】
【０００８】
本発明は、耐熱性及び力学特性に優れており、外観性に優れた所望形状の成形品を得る
ことができる架橋ポリオレフィン系樹脂発泡体を提供する。
【課題を解決するための手段】
【０００９】
本発明の架橋ポリオレフィン系樹脂発泡体は、ホモポリプロピレン及びプロピレン−α
−オレフィンランダム共重合体からなる群から選ばれた一以上のポリプロピレン系樹脂４
０〜８０重量％及びＪＩＳ  Ｋ７１１２に準拠して測定された密度が０．９３０ｇ／ｃｍ
3 以上であるポリエチレン系樹脂２０〜６０重量％からなるポリオレフィン系樹脂組成物
１００重量部に、エチレン含有量が５〜３０重量％であるエチレン−プロピレンブロック
共重合体１〜２０重量部を添加してなるものを架橋発泡させてなることを特徴とする。
【００１０】
上記ポリオレフィン系樹脂組成物を構成するポリプロピレン系樹脂は、ホモポリプロピ
レン及びプロピレン−α−オレフィンランダム共重合体からなる群から選ばれた一以上の
ポリプロピレン系樹脂である。
【００１１】
そして、上記プロピレン−α−オレフィンランダム共重合体としては、プロピレンを５
０重量％以上含有しておればよく、又、α−オレフィンとしては、例えば、エチレン、１
−ブテン、１−ペンテン、１−ヘキセン、４−メチル−１−ペンテン、１−ヘプテン、１
−オクテンなどが挙げられ、エチレンが好ましい。なお、プロピレン−α−オレフィンラ
ンダム共重合体は、単独で用いられても二種類以上が併用されてもよい。
【００１２】
更に、プロピレン−α−オレフィンランダム共重合体のエチレン含有量は、多いと、架
橋ポリオレフィン系樹脂発泡体の引張強さが低下することがあるので、３０重量％以下が
好ましく、１５重量％以下がより好ましい。
【００１３】
そして、ポリプロピレン系樹脂のメルトインデックスは、小さいと、押出機からの押出
が困難となることがある一方、大きいと、樹脂の架橋が不充分となることがあるので、０
．１〜２０ｇ／１０分が好ましい。なお、ポリプロピレン系樹脂のメルトインデックスは
、ＪＩＳ  Ｋ７２１０に準拠して温度２３０℃、荷重２．１２Ｎの条件下にて測定された
ものをいう。
【００１４】
又、上記ポリオレフィン系樹脂組成物を構成するポリエチレン系樹脂は、ＪＩＳ  Ｋ７
１１２に準拠して測定された密度が０．９３０ｇ／ｃｍ3 以上であれば、特に限定されず
、例えば、高密度ポリエチレン、中密度ポリエチレン、低密度ポリエチレン、直鎖状低密
度ポリエチレンなどが挙げられ、単独で用いても二種以上が併用されてもよい。
【００１５】
そして、ポリエチレン系樹脂の密度は、小さいと、架橋ポリオレフィン系樹脂発泡体の
引張強度が低下するので、０．９３０ｇ／ｃｍ3 以上に限定され、０．９３５ｇ／ｃｍ3 
以上が好ましく、０．９３５〜０．９８０ｇ／ｃｍ3 がより好ましい。なお、ポリエチレ
ン系樹脂は単独で用いられても二種以上が併用されてもよい。
【００１６】
更に、ポリエチレン系樹脂のメルトインデックスは、小さいと、押出機からの押出が困
難となることがある一方、大きいと、樹脂の架橋が不充分となることがあるので、０．１
〜２０ｇ／１０分が好ましい。なお、ポリエチレン系樹脂のメルトインデックスは、ＪＩ
Ｓ  Ｋ７２１０に準拠して温度１９０℃、荷重２．１２Ｎの条件下にて測定されたものを
いう。
【００１７】
又、ポリオレフィン系樹脂組成物中におけるポリプロピレン系樹脂の含有量は、少ない
と、架橋ポリオレフィン系樹脂発泡体の耐熱性や力学特性が低下する一方、多いと、架橋
ポリオレフィン系樹脂発泡体の柔軟性が低下するので、４０〜８０重量％に限定され、５
０〜７０重量％が好ましい。同様に、ポリオレフィン系樹脂組成物中におけるポリエチレ
ン系樹脂の含有量は、２０〜６０重量％に限定され、３０〜５０重量％が好ましい。
【００１８】
又、上記ポリオレフィン系樹脂組成物には、エチレン含有量が５〜３０重量％であるエ
チレン−プロピレンブロック共重合体（以下、単に「エチレン−プロピレンブロック共重
合体」と略することがある）が添加される。
【００１９】
そして、エチレン−プロピレンブロック共重合体のエチレン含有量は、少ないと、ポリ
エチレン系樹脂との相溶性が低下する一方、多いと、ポリプロピレン系樹脂の相溶性が低
下するので、５〜３０重量％に限定され、１０〜２５重量％が好ましい。
【００２０】
更に、エチレン−プロピレンブロック共重合体の添加量は、少ないと、エチレン−プロ
ピレンブロック共重合体を添加した効果が発現しない一方、多いと、架橋ポリオレフィン
系樹脂発泡体の耐熱性や力学特性が却って低下するので、ポリオレフィン系樹脂組成物１
００重量部に対して１〜２０重量部に限定され、４〜１５重量部が好ましい。
【００２１】
このように、本発明では、特定のエチレン含有量を有するエチレン−プロピレンブロッ
ク共重合体をポリオレフィン系樹脂組成物に対して特定量だけ添加することによって、得
られる架橋ポリオレフィン系樹脂発泡体の耐熱性及び力学特性を向上させている。この架
橋ポリオレフィン系樹脂発泡体の耐熱性及び力学特性の向上の原因は明確には解明されて
いないものの以下のことが考えられる。
【００２２】
即ち、上述したエチレン−プロピレンブロック共重合体は、ポリプロピレン系樹脂とポ
リエチレン系樹脂の双方に対して優れた親和性を有していることから、ポリプロピレン系
樹脂とポリエチレン系樹脂とのアロイ構造を微細化させて、架橋ポリオレフィン系樹脂発
泡体に優れた耐熱性及び力学特性を付与することができ、汎用の成形方法、特に、スタン
ピング成形により成形した場合にあっても、破れたり皺を生じたりすることはなく、複雑
にして美麗な成形品を確実に得ることができる。
【００２３】
又、上記架橋ポリオレフィン系樹脂発泡体におけるＪＩＳ  Ｋ７２２２に準拠した見掛
け密度は、低いと、架橋ポリオレフィン系樹脂発泡体の機械的強度が低下して成形時に破
断する虞れがある一方、高いと、架橋ポリオレフィン系樹脂発泡体の柔軟性が低下するこ
とがあるので、０．０３３〜０．０５５ｇ／ｃｍ3 が好ましく、０．０３５〜０．０５５
ｇ／ｃｍ3 がより好ましく、０．０４０〜０．０５５ｇ／ｃｍ3 特に好ましく、０．０４
５〜０．０５５ｇ／ｃｍ3 が最も好ましい。
【００２４】
更に、２３℃にて一軸引張試験を行なった際における架橋ポリオレフィン系樹脂発泡体
の破断点伸度は、低いと、架橋ポリオレフィン系樹脂発泡体をスタンピング成形などによ
って成形した際に架橋ポリオレフィン系樹脂発泡体が破断する虞れがある一方、高いと、
架橋ポリオレフィン系樹脂発泡体の引張強さが低下することがあるので、２００〜４００
％が好ましく、２５０〜３５０％がより好ましい。
【００２５】
又、２３℃にて一軸引張試験を行なった際における架橋ポリオレフィン系樹脂発泡体の
引張強さは、低いと、架橋ポリオレフィン系樹脂発泡体をスタンピング成形などによって
成形した際に架橋ポリオレフィン系樹脂発泡体が破断する虞れがある一方、高いと、架橋
ポリオレフィン系樹脂発泡体の成形性が低下することがあるので、１．５０〜２．８０Ｍ
Ｐａが好ましく、１．６０〜２．６０ＭＰａがより好ましい。
【００２６】
更に、１７５℃にて一軸引張試験を行なった際における架橋ポリオレフィン系樹脂発泡
体の破断点伸度は、低いと、架橋ポリオレフィン系樹脂発泡体をスタンピング成形などに
よって成形した際に架橋ポリオレフィン系樹脂発泡体が破断する虞れがある一方、高いと
、架橋ポリオレフィン系樹脂発泡体の引張強さが低下することがあるので、２００〜４０
０％が好ましく、２５０〜３５０％がより好ましい。
【００２７】
そして、１７５℃にて一軸引張試験を行なった際における架橋ポリオレフィン系樹脂発
泡体の引張強さは、低いと、架橋ポリオレフィン系樹脂発泡体をスタンピング成形などに
よって成形した際に架橋ポリオレフィン系樹脂発泡体が破断する虞れがある一方、高いと
、架橋ポリオレフィン系樹脂発泡体の成形性が低下することがあるので、０．１〜０．２
ＭＰａが好ましい。
【００２８】
なお、２３℃及び１７５℃にて一軸引張試験を行なった際における架橋ポリオレフィン
系樹脂発泡体の破断点伸度は、ＪＩＳ  Ｋ６７６７（Ａ法）に準拠して測定されたものを
いい、架橋ポリオレフィン系樹脂発泡体を所定温度に調整されたオーブン内に放置し、架
橋ポリオレフィン系樹脂発泡体の表面温度をサーモラベルにより測定して、２３℃での破
断点伸度を測定する場合には、架橋ポリオレフィン系樹脂発泡体の表面温度が２３℃にな
った時に、１７５℃での破断点伸度を測定する場合には、架橋ポリオレフィン系樹脂発泡
体の表面温度が１７５℃となった時に測定する。
【００２９】
又、２３℃及び１７５℃にて一軸引張試験を行なった際における架橋ポリオレフィン系
樹脂発泡体の引張強さは、ＪＩＳ  Ｋ６７６７（Ａ法）に準拠して測定されたものをいい
、架橋ポリオレフィン系樹脂発泡体を所定温度に調整されたオーブン内に放置し、架橋ポ
リオレフィン系樹脂発泡体の表面温度をサーモラベルにより測定して、２３℃での引張強
さを測定する場合には、架橋ポリオレフィン系樹脂発泡体の表面温度が２３℃になった時
に、１７５℃での引張強さを測定する場合には、架橋ポリオレフィン系樹脂発泡体の表面
温度が１７５℃となった時に測定する。
【００３０】
又、本発明の架橋ポリオレフィン系樹脂発泡体には、架橋ポリオレフィン系樹脂発泡体
の物性を損なわない範囲内において、炭酸カルシウム、タルク、クレー、酸化マグネシウ
ムなどの気泡形成剤；２，６−ジ−ｔ−ブチル−ｐ−クレゾールなどのフェノール系、リ
ン系、アミン系、ジラウリルチオプロピオネートなどのイオウ系などの酸化防止剤；メチ
ルベンゾトリアゾールなどの金属害防止剤；ヘキサブロモビフェニルエーテル、デカブロ
モジフェニルエーテルなどのハロゲン化難燃剤、ポリリン酸アンモニウム、トリメチルフ
ォスフェートなどのリン系難燃剤などの難燃剤の他、充填剤、帯電防止剤、安定剤、顔料
などの添加剤が添加されてもよい。
【００３１】
次に、上記架橋ポリオレフィン系樹脂発泡体の製造方法について説明する。先ず、上記
ポリプロピレン系樹脂及びポリエチレン系樹脂からなるポリオレフィン系樹脂組成物、エ
チレン−プロピレンブロック共重合体及び熱分解型発泡剤、必要に応じて架橋助剤及びそ
の他の添加剤を添加してなる発泡性樹脂組成物を汎用の混練装置に供給して熱分解型発泡
剤の分解温度未満の温度にて溶融、混練して所望形状の発泡性樹脂成形品に成形する。
【００３２】
なお、上記混練装置としては、例えば、単軸押出機、二軸押出機などの押出機、バンバ
リーミキサー、ロールなどの汎用混練装置などが挙げられ、押出機が好ましい。
【００３３】
ここで、上記熱分解型発泡剤としては、従来から発泡体の製造に用いられているもので
あれば、特に限定されず、例えば、アゾジカルボンアミド、ベンゼンスルホニルヒドラジ
ド、ジニトロソペンタメチレンテトラミン、トルエンスルホニルヒドラジド、４，４−オ
キシビス（ベンゼンスルホニルヒドラジド）などが挙げられ、これらは単独で用いられて
も二種類以上が併用されてもよい。
【００３４】
そして、上記熱分解型発泡剤の添加量は、少ないと、発泡性樹脂成形品が発泡しないこ
とがある一方、多いと、架橋ポリオレフィン系樹脂発泡体の気泡が破裂することがあるの
で、ポリオレフィン系樹脂１００重量部に対して１〜５０重量部が好ましく、４〜２５重
量部がより好ましい。
【００３５】
更に、上記架橋助剤としては、従来から発泡体の製造に用いられているものであれば、
特に限定されず、例えば、ジビニルベンゼン、トリメチロールプロパントリメタクリレー
ト、１，９−ノナンジオールジメタクリレート、１，１０−デカンジオールジメタクリレ
ート、トリメリット酸トリアリルエステル、トリアリルイソシアヌレート、エチルビニル
ベンゼン、ネオペンチルグリコールジメタクリレート、１，２，４−ベンゼントリカルボ
ン酸トリアリルエステル、１，６−ヘキサンジオールジメタクリレート、ラウリルメタク
リレート、ステアリルメタクリレート、フタル酸ジアリル、テレフタル酸ジアリル、イソ
フタル酸ジアリルなどが挙げられ、これらは単独で用いられても二種類以上が併用されて
もよい。
【００３６】
そして、上記架橋助剤の添加量は、少ないと、発泡性樹脂組成物が発泡時に必要な架橋
度、即ち、剪断粘度を得ることができないことがある一方、多いと、発泡性樹脂組成物に
付与する架橋度の制御が困難となることがあるので、ポリオレフィン系樹脂組成物１００
重量部に対して０．１〜１０重量部が好ましく、０．２〜８重量部がより好ましく、０．
３〜６重量部が特に好ましく、０．５〜５重量部が最も好ましい。
【００３７】
次に、上記発泡性樹脂成形品に電離性放射線を照射して架橋構造を付与する。この際、
上述した架橋助剤を発泡性樹脂組成物に添加することによって、発泡性樹脂成形品に照射
する電離性放射線量を低減して、電離性放射線の照射に伴うポリオレフィン系樹脂分子の
切断、劣化を防止することができる。
【００３８】
なお、上記電離性放射線としては、特に限定されず、例えば、α線、β線、γ線、電子
線などを挙げることができ、電子線が好ましい。又、発泡性樹脂成形品に対する電離性放
射線の照射量は、少ないと、発泡性樹脂成形品の発泡に必要な剪断粘度を付与することが
できないことがある一方、多いと、発泡性樹脂成形品の剪断粘度が高くなりすぎて発泡性
が低下し、発泡倍率の高い架橋ポリオレフィン系樹脂発泡体を得ることができなくなると
共に架橋ポリオレフィン系樹脂発泡体の外観性も低下することがあるので、０．１〜１０
Ｍｒａｄが好ましく、０．２〜５Ｍｒａｄがより好ましく、０．５〜３Ｍｒａｄが特に好
ましい。
【００３９】
そして、上記のようにして架橋された発泡性樹脂成形品を熱分解型発泡剤の分解温度以
上に加熱し発泡させて架橋ポリオレフィン系樹脂発泡体を得ることができる。
【発明の効果】
【００４０】
本発明の架橋ポリオレフィン系樹脂発泡体は、ホモポリプロピレン及びプロピレン−α
−オレフィンランダム共重合体からなる群から選ばれた一以上のポリプロピレン系樹脂４
０〜８０重量％及びＪＩＳ  Ｋ７１１２に準拠して測定された密度が０．９３０ｇ／ｃｍ
3 以上であるポリエチレン系樹脂２０〜６０重量％からなるポリオレフィン系樹脂組成物
１００重量部に、エチレン含有量が５〜３０重量％であるエチレン−プロピレンブロック
共重合体１〜２０重量部を添加してなるものを架橋発泡させてなることを特徴とするので
、ポリプロピレン系樹脂とポリエチレン系樹脂とのアロイ構造を特定のエチレン含有量を
有するエチレン−プロピレンブロック共重合体によって微細化することができ、よって、
架橋ポリオレフィン系樹脂発泡体は、優れた耐熱性及び力学特性を有しており、汎用の成
形方法、特にスタンピング成形によって複雑にして美麗な成形品に成形加工することがで
きる。
【実施例】
【００４１】
（実施例１〜２、比較例１〜４）
表１に示した所定量のエチレン−プロピレンランダム共重合体（エチレン成分：２重量
％、メルトインデックス：０．５ｇ／１０分、密度：０．９１０ｇ／ｃｍ3 ）、直鎖状低
密度ポリエチレン（ａ）（メルトインデックス＝２．１ｇ／１０分、密度：０．９４０ｇ
／ｃｍ3 ）、直鎖状低密度ポリエチレン（ｂ）（メルトインデックス＝２．１ｇ／１０分
、密度：０．９２０ｇ／ｃｍ3 ）、エチレン−プロピレンブロック共重合体（メルトイン
デックス＝１．５ｇ／１０分、エチレン含有量＝１４重量％）、ジビニルベンゼン３重量
部、アゾジカルボンアミド１３重量部、２，６−ジ−ｔ−ブチル−ｐ−クレゾール０．３
重量部、ジラウリルチオプロピオネート０．３重量部及びメチルベンゾトリアゾール０．
５重量部を単軸押出機に供給して樹脂温度１８５℃にて溶融混練して厚さ１ｍｍの発泡性
ポリオレフィン系樹脂シートを得た。
【００４２】
得られた発泡性ポリオレフィン系樹脂シートの両面に加速電圧７００ｋＶで電子線を１
．５Ｍｒａｄ照射して発泡性ポリオレフィン系樹脂シートを架橋させた後、この発泡性ポ
リオレフィン系樹脂シートを２５０℃に加熱して発泡させて架橋ポリオレフィン系樹脂発
泡シートを得た。
【００４３】
得られた架橋ポリオレフィン系樹脂発泡シートのゲル分率、見掛け密度、２３℃におけ
る破断点伸度及び引張強さ、１７５℃における破断点伸度及び引張強さを下記に示した要
領で測定し、その結果を表２に示した。
【００４４】
（ゲル分率）
架橋ポリオレフィン系樹脂発泡シートをＡｇ秤量し、これを１２０℃のキシレン中に２
４時間浸漬して不溶解分を２００メッシュの金網で濾過し、金網上の残渣を真空乾燥して
乾燥残渣の重量を測定し（Ｂｇ）、下記式により算出した。
ゲル分率（重量％）＝（Ｂ／Ａ）×１００
【００４５】
（見掛け密度）
架橋ポリオレフィン系樹脂発泡シートの見掛け密度をＪＩＳ  Ｋ７２２２に準拠して測
定した。
【００４６】
（破断点伸度）
架橋ポリオレフィン系樹脂発泡シートの破断点伸度は、設定温度を変更した以外は、Ｊ
ＩＳ  Ｋ６７６７（Ａ法）に準拠して測定された伸びをいい、具体的には、架橋ポリオレ
フィン系樹脂発泡シートを所定温度に調整されたオーブン内に放置し、架橋ポリオレフィ
ン系樹脂発泡シートの表面温度をサーモラベルにより測定して、２３℃での破断点伸度を
測定する場合には、架橋ポリオレフィン系樹脂発泡シートの表面温度が２３℃となった時
に、１７５℃での破断点伸度を測定する場合には、架橋ポリオレフィン系樹脂発泡シート
の表面温度が１７５℃となった時に測定した。
【００４７】
（引張強さ）
架橋ポリオレフィン系樹脂発泡シートの引張強さは、設定温度を変更した以外はＪＩＳ
Ｋ６７６７（Ａ法）に準拠して測定された引張強さをいい、具体的には、架橋ポリオレ
フィン系樹脂発泡シートを所定温度に調整されたオーブン内に放置し、架橋ポリオレフィ
ン系樹脂発泡シートの表面温度をサーモラベルにより測定して、２３℃での引張強さを測
定する場合には、架橋ポリオレフィン系樹脂発泡シートの表面温度が２３℃となった時に
、１７５℃での引張強さを測定する場合には、架橋ポリオレフィン系樹脂発泡シートの表
面温度が１７５℃となった時に測定した。
【００４８】
【表１】
2005200475.tif 000002
【００４９】
【表２】
2005200475.tif 000003